단량체 로 Asahi kasei 社 의 수 평균 분자량 이 1 , 000 g / mol 인 폴리카보네이트 디 올 ( polycarbonatediol ; PCDL ) 56 . 2 mmol , 사슬 연장 제 로 바스프 社 의 1 , 4 - 부탄 디 올 ( 1 , 4 - butanediol ; 1 , 4 BD ) 89 . 4 mmol , 이 소시아 네이트 계 경화제 로 Evonik 社 의 디 이소시안산 이 소포 론 ( isophorone diisocyanate ; IPDI ) 140 . 5 mmol 을 사용 하 였 고 , 유기 용제 로 메틸 에틸 케톨 을 사용 하 였 다 . 단량체 , 사슬 연장 제 및 이 소시아 네이트 계 경화제 를 메틸에틸케톤 에 용해 시킨 후 반응기 에 장입 하 였 다 . 장입 된 원재료 를 52 ℃ 까지 승 온 및 유지 시킨 후 , 단량체 , 사슬 연장 제 및 이 소시아 네이트 계 경화제 의 원료 총 100 중량 부 에 대하 여 , 촉매 로 디 부틸 주석 디 라 우릴 레이트 ( DBDTL ; dibutyl tin dilaurate ) 0 . 01 중량 부를 유기 용제 에 첨가 하 고 , 62 ℃ 에서 9 시간 동안 반응 시켜 폴리우레탄 공중 합체 가 포함 된 폴리우레탄 조성물 을 제조 하 였 다 . 반응 이 완료 된 후 반응기 의 온도 를 40 ℃ 로 냉각 시키 고 톨루엔 을 이용 하 여 희석 을 진행 하 였 다 . 제조 된 폴리우레탄 공중 합체 의 중량 평균 분자량 은 45 , 340 g / mol 이 었 다 .